ШИХТА ДЛЯ ПОЛУЧЕНИЯ СТЕКЛА
MIXTURE FOR MAKING GLASS

Изобретение относится к области технологии силикатов и касается производства стекла, которое может быть использовано для изготовления подсвечников, пепельниц, мелких фигурок, бусин, пуговиц.
Известна шихта для получения стекла, включающая кварцевый песок, соду, диопсидовую породу [1].
Задачей изобретения является снижение температуры варки стекла.
Технический результат достигается тем, что шихта для получения стекла, включающая кварцевый песок, соду, дополнительно содержит шлам огранки хрусталя при следующем соотношении компонентов, мас.%: кварцевый песок 20,0-25,0; сода 7,0-11,0; шлам огранки хрусталя 64,0-73,0.
В таблице приведены составы шихты для получения стекла.
Таблица.
Компоненты
Состав, мас.%
1
2
3
Кварцевый песок
20,0
23,0
25,0
Сода
7,0
9,0
11,0
Шлам огранки хрусталя
73,0
68,0
64,0
Шлам огранки хрусталя образуется в процессе алмазного гранения и химической полировки хрусталя, содержит примеси корунда и кальцита. Отход представляет собой слежавшийся при хранении на открытом воздухе порошок серо-голубого цвета с относительной влажностью 20-22%.
Компоненты дозируют в требуемых количествах, смешивают и помещают в тигель. Варку стекла осуществляют в электропечи при температуре 1100-1200°C. Из полученной стекломассы осуществляют выработку изделий, после чего проводят их отжиг. Возможно использование стекла в качестве фритты глазури или эмали.
Источники информации
1. SU 1530588, C03C 6/00, 1990.